(57)【要約】  本発明は２つの液体成分を含むセメント配合物に関する。これにより、粉状のセメント成分を用いた場合の粉塵発生により起こる問題が緩和される。さらにこのセメントは、従来の液体操作及び混合設備によって形成することができる。セメントバインダ配合物は可塑剤を含む。可塑剤が不揮発性であることから、可塑剤は配合物とこの配合物の塗布及び乾燥後に得られる最終製品との両方に欠かせない。【選択図】なし【特許請求の範囲】
【請求項１】
接着及び／又は封止配合物の調製用のキット・オブ・パーツであって、
ａ）石膏、ポルトランドセメント、アルミネートセメント又はそれらの混合物と、１気圧での沸点が１７５℃を超え、水硬性バインダに対して不活性である無水液体であって、前記接着及び／又は封止配合物と該配合物の塗布及び乾燥後に得られる最終製品との両方に欠かせない可塑剤である、無水液体とを含む貯蔵安定性の液体組成物である水硬性バインダ構成要素及び
ｂ）水性液体構成要素
を含む、キット・オブ・パーツ。
【請求項２】
前記水性液体構成要素が水と該水中に分散されたポリマーとを含む、請求項１に記載のキット・オブ・パーツ。
【請求項３】
前記分散されたポリマーが、（メタ）アクリル樹脂、ビニル、油変性ポリマー、ポリエステル、ポリウレタン、ポリアミド、塩素化ポリオレフィン、及びそれらの混合物又はコポリマーからなる群から選択される、請求項３に記載のキット・オブ・パーツ。
【請求項４】
前記分散されたポリマーのガラス転移温度（Ｔｇ）が−４０℃〜７０℃、好ましくは−３５℃〜１５℃、又は１５℃〜６０℃である、請求項２又は３に記載のキット・オブ・パーツ。
【請求項５】
前記分散されたポリマーがアクリレートポリマー又はコポリマーである、請求項２〜４のいずれか一項に記載のキット・オブ・パーツ。
【請求項６】
前記無水液体が、混ぜ合わされた接着及び／又は封止配合物において前記分散されたポリマーのガラス転移温度（Ｔｇ）を下げる可塑剤である、請求項２〜５のいずれか一項に記載のキット・オブ・パーツ。
【請求項７】
前記構成要素の一方又は両方に亘って分布されている、前記配合物の０．１重量（ｗｔ）％〜１０重量（ｗｔ）％の凝結変性剤；石膏水和膨張抑制剤；流動増進ポリマー；レオロジー改質剤；消泡剤；脱泡剤；及びそれらの混合物からなる群から選択される１つ又は複数の添加剤を更に含む、請求項１〜６のいずれか一項に記載のキット・オブ・パーツ。
【請求項８】
接着剤、例えばサンドイッチパネル用の接着剤、レベリング化合物、目地材又はグラウトとしての、請求項１〜７のいずれか一項に記載のキット・オブ・パーツの構成要素を混ぜ合わせることにより得られる配合物の使用。
【請求項９】
請求項１〜８のいずれか一項に記載のキット・オブ・パーツ用の貯蔵安定性の液体水硬性バインダ構成要素であって、
石膏、ポルトランドセメント、アルミネートセメント又はそれらの混合物を含む水硬性バインダと、
１気圧での沸点が１７５℃を超え、前記水硬性バインダに対して不活性である無水液体であって、ポリアルキレングリコール及び他のポリエーテル、スルホン化又はリン酸化有機化合物、有機酸のアルキルエステル又はアリールエステル、天然又は合成性の油、ビニルポリマー、ポリエステル、シリコーン、並びにそれらの混合物からなる群から選択される可塑剤である、無水液体と、
を含み、液体組成物の含水量が前記水硬性バインダの１０重量（ｗｔ）％未満である、貯蔵安定性の液体水硬性バインダ構成要素。
【請求項１０】
前記水硬性バインダがアルミネートセメント及び／又はポルトランドセメントを含む、請求項９に記載の貯蔵安定性の液体水硬性バインダ構成要素。
【請求項１１】
前記無水液体の１気圧での沸点が２００℃を超える、好ましくは２２５℃を超える、請求項９又は１０に記載の貯蔵安定性の液体水硬性バインダ構成要素。
【請求項１２】
２５℃での粘度が１０７ｍＰａ・ｓ未満、好ましくは５００ｍＰａ・ｓ〜５００００００ｍＰａ・ｓである、請求項９〜１１のいずれか一項に記載の貯蔵安定性の液体水硬性バインダ構成要素。
【請求項１３】
含湿量が前記水硬性バインダの２重量（ｗｔ）％未満、好ましくは１重量（ｗｔ）％未満である、請求項９〜１２のいずれか一項に記載の貯蔵安定性の液体水硬性バインダ構成要素。
【請求項１４】
湿気硬化型反応性ポリマー、好ましくはエトキシシラン基又はメトキシシラン基を有するポリオキシアルキレンを更に含む、請求項９〜１３のいずれか一項に記載の貯蔵安定性の液体水硬性バインダ構成要素。
【請求項１５】
前記無水液体が、グリコール及び該グリコールのオリゴマーの安息香酸エステル、１，２−ジカルボキシシクロヘキサンのエステル、フタル酸エステル、テレフタル酸エステル、トリメリット酸エステル、アジピン酸エステル、セバシン酸エステル、酒石酸エステル、クエン酸エステル、植物油及び脂肪酸エステルとエポキシ化植物油とを含む該植物油の誘導体、木材由来の有機液体及びトール油エステルのような他の林産物、鉱油又は流動パラフィン等の炭化水素流体、並びにそれらの混合物からなる群から選択される、請求項９〜１３のいずれか一項に記載の貯蔵安定性の液体水硬性バインダ構成要素。
【発明の詳細な説明】
【技術分野】
【０００１】
本発明はセメント組成物の使用者の水硬性バインダ（binder：結合材）の粒子への曝露を低減することを目的とするセメント組成物に関する。より具体的には本発明は、水硬性バインダを含有する成分が液体状態である二成分セメント組成物に関する。
【背景技術】
【０００２】
粉塵環境で作業する人は全て、煙霧、ガス及び粉塵等の様々な種類の健康有害物質に曝され、これらは職業病の発症において知られるリスク因子である。
【０００３】
セメントダスト曝露はセメント生産及び建設業において、すなわち製造工場及び建設現場の両方で共通して起こる。作業員のセメントダストへの定常的な接触は、皮膚及び眼の炎症、喘息並びに更にはアレルギー反応を引き起こす場合がある。セメントダストの吸入は、肺機能障害、慢性閉塞性肺疾患、拘束性肺疾患、塵肺症、並びに肺、胃及び結腸の癌を引き起こす場合がある。セメントダストが体循環へと入ることにより、心臓、肝臓、脾臓、骨、筋肉及び毛髪等の身体の器官及び組織に作用することで、最終的に微小構造及び生理的性能に影響を及ぼすことも実証されている。
【０００４】
非特許文献１において、セメントの生産又は使用における役割に応じて作業者が曝される吸入性粉塵の濃度が可変であることが述べられている。一般的に工場作業員が最も多く曝されるが、セメントの導入（installation）、凹所切削及び解体に携わる人も確実に無視できないレベルに曝される。導入段階において、セメント、砂粒及び様々な添加剤の粉状ブレンドを現場で水と混合することで、微細な粉塵が周囲の空気に入り込んでしまう。
【０００５】
導入段階でのこの問題となる影響は当該技術分野において認識されている。例えば、Ｃｅｒｅｓｉｔ  Ｍｉｃｒｏｇｒａｎｕｌａｔ  Ｆｌｅｘ  Ｐｌｕｓ（Cimsecから入手可能）は、より微細な粉塵を形成するセメント粒子同士を結合させ、より大きな塊又は微粒を形成する、粉状のタイル接着製品である。同様に、特許文献１（Halliburton Co.）には、セメントの個々の粒子が水溶性バインダ材料、典型的にはポリビニルアルコールによって共に接合している乾燥凝集セメント材料が記載されている、すなわちこの固体セメント材料を水と混合させ、セメントスラリーを形成し、その水がバインダを溶解することで、セメント粒子を遊離させた後、該セメント粒子が水和する。
【０００６】
特許文献２（Rohm & Haas）には、（１）別々に包装及び貯蔵することができ、ａ）タイプＩ又はタイプＩＩＩのポルトランドセメント等の少なくとも１つの水硬性セメントと、ｂ）少なくとも１つのエポキシ樹脂とを含む第１の乾燥成分と、（２）（ａ）ウレイド官能基を含む少なくとも１つの合成膜形成アルカリ安定性合成ポリマーラテックスと、（ｂ）水に分散性又は溶解性の少なくとも１つのアミン官能性のエポキシ硬化剤とを含む第２の湿潤成分とを含む二成分組成物である、ポルトランドセメントコンクリートをオーバーレイするための二成分（２Ｋ）被覆組成物が記載されている。エポキシ樹脂を含む乾燥成分は現場でアミン官能性のエポキシ硬化剤を含む「湿潤」成分と既定の比率で混合することができる。エポキシ樹脂は水硬性バインダの微細な粉塵形成粒子と結合することができるが、この文献の著者は、エポキシ樹脂とこれらの微細粒子との接触は、大型のバインダの塊が形成されるのを防ぐために可能な限り最小限に抑えるべきであることを示している。
【先行技術文献】
【特許文献】
【０００７】
【特許文献１】欧州特許出願公開第０５８７３８３号明細書
【特許文献２】欧州特許出願公開第０４３２９２０号明細書
【非特許文献】
【０００８】
【非特許文献１】ピーターズ（Peters）ら著、「Personal Exposure to Inhalable Cement Dust among Construction Workers」、 ジャーナル・オブ・フィジックス（Journal of Physics）：カンファレンス・シリーズ（Conference Series）１５１、２００９年、 ０１２０５４
【発明の概要】
【０００９】
本発明は、
ａ）石膏、ポルトランドセメント、アルミネートセメント又はそれらの混合物と、１気圧での沸点が１７５℃を超え、水硬性バインダに対して不活性である無水液体であって、接着及び／又は封止配合物と該配合物の塗布及び乾燥後に得られる最終製品との両方に欠かせない可塑剤（plasticizer：流動化剤）である、無水液体とを含む貯蔵安定性の液体組成物である水硬性バインダ構成要素（module）及び
ｂ）水性液体構成要素
を含むキット・オブ・パーツ（kit-of-parts）として提供される、接着及び／又は封止配合物（formulation）に関する。
【００１０】
これらの構成要素は通常、配合物の使用及び塗布前、典型的には建設現場において混合される。かかる混合式（modular）システムは二成分システムとも呼ばれる。
【００１１】
キット・オブ・パーツは、上記のような第１の貯蔵安定性の液体組成物と水性液体である第２の成分とを含む。好ましくは、該第２の成分が水と該水中に分散されたポリマーとを含む。
【００１２】
本方法は、更に、接着剤、例えばサンドイッチパネル用の接着剤、レベリング化合物、目地材又はグラウトとしての上記配合物の使用に関する。
【００１３】
本発明は、キット・オブ・パーツの、貯蔵安定性を有する構成要素ａ）に適した組成物にも関する。この組成物は、石膏、ポルトランドセメント、アルミネートセメント又はそれらの混合物を含む水硬性バインダと、１気圧での沸点が１７５℃を超え、上記水硬性バインダに対して不活性である無水液体とを含む液体組成物であり、液体組成物の含水量は水硬性バインダの１０重量（ｗｔ）％未満である。
【００１４】
二種の液体成分としてセメント配合物を提供することにより、粉状のセメント成分を用いた場合の粉塵発生により起こる問題が緩和される。さらにこのセメントは、従来の液体操作及び混合設備によって形成することができる。
【００１５】
好ましくは、上記無水液体の１気圧での沸点は２００℃を超える、好ましくは２２５℃を超える。上記無水液体は、好ましくはポリアルキレングリコール及び他のポリエーテル、スルホン化若しくはリン酸化有機化合物、有機酸のアルキルエステル若しくはアリールエステル、天然若しくは合成性の油、多様なビニルポリマー及びポリエステル又はシリコーン、並びにそれらの混合物からなる群から選択される可塑剤であるのが好ましい。無水液体は反応性ポリマーを更に含んでいてもよい。
【００１６】
可塑剤が不揮発性であることから、可塑剤は配合物とこの配合物の塗布及び乾燥後に得られる最終製品とに欠かせない。
【００１７】
定義
本明細書において「水硬性バインダ」という表現は、水と混合してペーストを形成し、そのペーストが一連の水和反応及びプロセスによって凝結及び硬化し、硬化後、水中でもその強度及び安定性が保持される粉末材料を意味することが理解される。
【００１８】
本明細書で使用される場合、「石膏」という用語は当該技術分野において通常理解されるような石膏を含むことが意図される。この用語には、硫酸カルシウム（ＣａＳＯ４）、並びに硫酸カルシウム無水和物、硫酸カルシウム半水和物及び硫酸カルシウム二水和物等のその様々な形態、並びに焼き石膏（calcined gypsum）、圧縮焼き石膏及び焼石膏（plaster of Paris）が包含される。
【００１９】
後に本発明の第１の液体成分に包含されることとなる原材料として、石膏は９０％の最低純度を有し、好ましくは石膏粒子の総重量ベースで石膏粒子の少なくとも９０ｗｔ％、好ましくは少なくとも９９ｗｔ％がＮｏ．１００の米国規格篩（１５０ミクロン）を通過するような粒度へと微粉砕されているものとする。このような石膏プラスターは多くの商業的供給源から入手可能である。例えば、好ましいα−硫酸カルシウム半水和物は、アライド・カスタム・ジプサム・プラスターワークス、Ｌ．Ｌ．Ｃ（Allied Custom Gypsum Plasterworks, L.L.C）から入手可能なダイナプラスト（DynaPlast）（商標）・ベース・アルファ（Base Alpha）である。
【００２０】
本明細書において使用される場合、「アルミネートセメント」という用語は、セメント質主成分としてアルミン酸一カルシウム（ＣａＯ・ｘＡｌ２Ｏ３）を含有すると当該技術分野において通常理解されているセメント質材料を含むことが意図される。これには高アルミナセメント（ＨＡＣ）、アルミン酸カルシウムセメント、及び多くの他の市販のアルミナセメントが含まれる。高アルミナセメントは、１５％を超えるアルミン酸一カルシウムを含有すると当該技術分野において通常理解されている。
【００２１】
高アルミナセメントの空気透過比表面積（ブレーン値）は、２０００ｃｍ２／ｇ、より多くの場合３０００ｃｍ２／ｇ〜９０００ｃｍ２／ｇとされる。この原材料の粉末度は、第１の成分の無水の不活性液体への湿潤及び／又は分散を促すものである。
【００２２】
本明細書において使用される場合、「ポルトランドセメント」という用語は、英国規格協会（ＢＳＩ）ＥＮ−１９７及び米国のＡＳＴＭ規格Ｃ−１５０及び欧州規格ＥＮ−１９７に記載されるような「ポルトランドセメント」であると当該技術分野において通常理解されているセメントを含むことが意図される。欧州規格ＥＮ−１９７のＣＥＭ  Ｉ及びＣＥＭ  ＩＩタイプの組成物が本発明における使用に好ましいが、他の形態のポルトランドセメントも適している。ポルトランドセメントは主に、ケイ酸三カルシウム及びケイ酸二カルシウムからなるものである。
【００２３】
後に本発明の第１の液体成分に包含されることとなるポルトランドセメントのブレーン値は、３０００ｃｍ２／ｇ〜９０００ｃｍ２／ｇ、好ましくは４０００ｃｍ２／ｇ〜６０００ｃｍ２／ｇであるものとする。
【００２４】
モノマーは重合可能な低分子量、通例１０００ダルトン未満の実質的に単分散性の化合物である。
【００２５】
本明細書において使用される場合、「（メタ）アクリレート」等の括弧内に「メタ（meth）」を含む用語は、アクリレート若しくはメタクリレートのいずれか、又はそれら両方の混合物を指すことが意図される。同様に、（メタ）アクリルアミドという用語は、当業者によって容易に理解される通り、アクリルアミド若しくはメタクリルアミドのいずれか、又はそれら両方の混合物を指す。
【００２６】
コーティング又はコーティング材料の固形分の測定は、ＥＰＡ  Ｔｅｓｔ  Ｍｅｔｈｏｄ  ２４（４０  ＣＦＲ  ６０、Ａｐｐｅｎｄｉｘ  Ａ）に準拠して行われる。
【００２７】
ポリマー粒子の水性分散液は、ラテックスポリマー及び水分散性ポリマーの意味を包含することが意図される。
【００２８】
「ラテックス」ポリマーは、水と、分散液又はエマルションを形成するのに必要とされる１つ又は複数の二次分散剤又は乳化剤（例えば界面活性剤、アルカリ溶解性ポリマー又はそれらの混合物）との存在下において形成されるポリマー粒子の分散液又はエマルションを意味するものである。二次分散剤又は乳化剤は通例、ポリマー形成後にポリマーから分離される。いくつかの実施の形態では、反応性の分散剤又は乳化剤は、ポリマー粒子が形成されるにつれて、該ポリマー粒子の一部となり得る。
【００２９】
「水分散性」ポリマーは、二次分散剤又は乳化剤を使用せずに、該ポリマー自体を水と混ぜ合わせて、通常の貯蔵温度での貯蔵性（shelf stability）が少なくとも１ヶ月であるポリマー粒子の水性分散液又はエマルションを得ることが可能であるポリマーを意味する。
【００３０】
「貯蔵安定性」という用語は、水硬性バインダを含有する配合物成分に適用される場合、貯蔵期間、通例最大１年又はそれ以上の後に水と混合する場合に、配合物中の水硬性バインダが水に対して反応性を保持することを意味することが意図される。
【発明を実施するための形態】
【００３１】
第１の成分
配合物の第１の成分は、水硬性バインダを無水液体、好ましくは液体可塑剤と混合することにより形成される、安定した液体成分又はペースト成分である。最も広範な定義では、可塑剤は、他の物質に添加することで取扱いがより容易であるか又は有用性がより高い混合物をもたらす物質である。この定義の詳細（refinement）では、可塑剤は、本明細書において使用される場合、標準的な室温及び圧力（２５℃、１ａｔｍ）で通常不揮発性であり、特別な化学反応性を有しない有機液体を意味する。そのためこの液体は、水硬性バインダに対して不活性であり、単にバインダを懸濁又は他の方法で分散させ得る媒体として働く。
【００３２】
本発明による第１の成分に使用するのに適した液体可塑剤は、揮発性の低い水無含有有機液体であればいずれも効果的であることから、広範な化合物群から選択することができる。好適な化合物の種類としては、ポリアルキレングリコール及び他のポリエーテル、スルホン化又はリン酸化有機化合物、有機酸のアルキルエステル又はアリールエステル、天然又は合成性の油、様々なビニルポリマー、並びにポリエステル又はシリコーンが挙げられる。
【００３３】
好適なポリアルキレングリコールとしては、ポリエチレングリコール、ポリプロピレングリコール又はそれを液体にする他の補助可塑剤（co-plasticisers）とのブレンド、ポリプロピレングリコール及び他の液状ポリエーテル、一般的には、例えばエチレンオキシド、プロピレンオキシド及び／又はブチレンオキシドのコポリマーが挙げられる。好適なスルホン化又はリン酸化有機化合物としては、フェノール及びクレゾールのアルキルスルホン酸エステル（例えば、メザモル（Mesamoll）（登録商標）として入手可能）並びに芳香族スルホンアミドが挙げられる。好適な有機酸のアルキルエステル又はアリールエステルとしては、グリコール及び該グリコールのオリゴマーの安息香酸エステル（例えば、ベンゾフレックス（Bensoflex）として入手可能）、１，２−ジカルボキシシクロヘキサンのエステル（水素添加フタレート、ヘキサモル（Hexamoll）（登録商標）ディンチ（DINCH）（登録商標）、フタル酸エステル、テレフタル酸エステル、トリメリテート、アジピン酸エステル、セバシン酸エステル、酒石酸エステル、クエン酸エステル並びにショ糖エステルが挙げられる。好適な天然又は合成性の油としては、植物油及び脂肪酸エステルとエポキシ化植物油とを含む該植物油の誘導体、木材由来の有機液体及びトール油エステルのような他の林産物、並びに鉱油又は流動パラフィン等の炭化水素流体が挙げられる。好適なビニルポリマーとしては、ポリイソブテン、液状ポリブタジエン及び液状ポリアクリレートが挙げられる。液体ポリエステル及びシリコーン流体も適しており、当業者であれば入手可能である。上述の可塑剤は組み合わせて使用することができる。
【００３４】
好ましくは、本発明において可塑剤として使用するためには、アルカリ水硬性バインダにより分解され得る材料は上述のリストから選択すべきではない。このような分解はバインダからの臭気の放出によって検出することができる。エステル系化合物はアルカリ環境の影響を受けやすい。
【００３５】
本発明の一実施形態において、ポリエーテル、ビニルポリマー、シリコーン及び油を可塑剤として使用することは、配合物の長期安定性が改善することから好ましい。
【００３６】
別の実施形態において、ポリアルキレングリコール等の親水性化合物を使用することは、これらの可塑剤の使用により第２の成分の水相との混合し易さが改善することから好ましい。
【００３７】
また選択される可塑剤は、配合物の第２の成分の分散ポリマー（複数の場合もあり）と相溶性でなければならない。当業者にとって既知の任意の方法を用いて測定可能な可塑剤の極性、例えば水／オクタノール分配係数を用いて、可塑剤を分散ポリマーにより良好に適合させることができる。例示的なものであり、本発明を限定する意図はないが、分散ポリマーがスチレン−アクリレートコポリマーである場合、ポリプロピレングリコール、脂肪酸メチルエステル又はアルキルスルホン酸エステル等のより極性の高い可塑剤を使用することができる。反対に、分散ポリマーがスチレン−ブタジエンコポリマーである場合、鉱油又は流動パラフィン等のより疎水性の可塑剤を使用することができることが最良である。
【００３８】
可塑剤及び／又は第１の成分は全体として、基本的に水を含有していてはいけない。これは可塑剤及び／又は第１の成分に全体として、組成物の重量基準で１０ｗｔ％未満の水、好ましくは１．０ｗｔ％、０．５ｗｔ％、０．２ｗｔ％又は０．１ｗｔ％未満、最も好ましくは０ｗｔ％の水が含有されていることを意味する。
【００３９】
水硬性バインダの担体材料として作用させるとともに、第１の成分を液体にさせるのには、十分量の可塑剤を用いなければならない。可塑剤の正確な必要量は、水硬性バインダのタイプ、並びに濃縮物に存在し得る他の添加剤のタイプ及び量に依存する。
【００４０】
得られる混合物に、乾燥成分を完全に分散させるのに十分高いせん断力を加える。塗料産業及び接着剤産業において通常使用される液体／粉末ブレンドに適している広範な混合機を使用することができる。好適な混合機としては、ボールミル等のような従来のブレンドミル、溶解槽、遊星型混合機、モノミキサー、並びにブッス（Buss）の共混練機及び二軸押出機等の押出混合機が挙げられる。最終製品は、粘度が最大１０７ｍＰａ・ｓであれば液状、粘性又はペースト状であってもよい。粘度、時間、温度、総エネルギー投入量又は均質性を、製粉プロセスを終了させる基準として用いることができる。好ましい実施形態では混合物の粘度の値は、２５℃で測定して約５００ｍＰａ・ｓ〜５００００００ｍＰａ・ｓである。最大１０００００ｍＰａ・ｓの粘度については、ブルックフィールド型粘度計を、実粘度範囲に適したスピンドル及び回転速度を選んだ上で使用することができる。１０００００ｍＰａ・ｓを超える粘度については、平板式／平板振動式レオメータを使用することができる。上述の粘度範囲は５ｓ−１の近似せん断速度で有効である。
【００４１】
第２の成分
多様なポリマー材料を配合物の第２の水性成分に組み込むことができる。概して、ポリマー粒子の分散物は、（メタ）アクリル樹脂、ビニル、油変性ポリマー、ポリエステル、ポリウレタン、ポリアミド、塩素化ポリオレフィン、及びそれらの混合物又はコポリマーを含み得る。さらに、上記ポリマーのガラス転移温度（Ｔｇ）は通例、−４０℃〜７０℃である。一実施形態では、或る特定のアクリレート及びブテン系ポリマー等の軟質ポリマーを使用する。このような場合、ポリマーのＴｇは−３５℃〜１５℃であるのが好ましい。スチレン系又はメタクリレート系のポリマー等のより硬質のポリマーを使用する場合、Ｔｇは１５℃〜６０℃、最も好ましくは２５℃〜５０℃の範囲であるのが好ましい。
【００４２】
ポリマーのＴｇは、示差走査熱量測定（ＤＳＣ）により決定されるのが最も一般的である。Ｔｇは比熱（Ｃｐ）の「急」上昇が起こる温度である。これはＤＳＣ曲線のベースラインのシフトにより明らかである。国際熱分析連合はＴｇを決定するのに使用する評価手順を提唱している。この手順に従うと、２本の回帰直線Ｒ１及びＲ２をＤＳＣ曲線に当てはめる：事象前の回帰直線（Ｒ１）及び変曲点での回帰直線（Ｒ２）。これら２本の直線はＲ１とＲ２との交点としてガラス転移温度（Ｔｇ）を規定する。ＤＳＣにより得られたＴｇに関する値は、実験中に選ばれる加熱速度に依存することに留意されたい。一般的にＤＳＣ測定に用いられる加熱速度は５℃／分である。
【００４３】
好ましいポリマーとして、ｉ）複数のアクリルモノマー、例えば、（メタ）アクリル酸、ヒドロキシル基含有（メタ）アクリルモノマー、（メタ）アクリル酸エステル及び（メタ）アクリロニトリルの重合生成物として得られ得る純粋（pure）アクリレートコポリマー；ｉｉ）総モノマー基準で、最大１００ｗｔ％、好ましくは３０ｗｔ％〜９０ｗｔ％、更に好ましくは４０ｗｔ％〜８０ｗｔ％の量のスチレン及び／又は置換スチレン並びに１つ又は複数のアクリルモノマー、例えば、（メタ）アクリル酸、ヒドロキシル基含有（メタ）アクリルモノマー、（メタ）アクリル酸エステル及び（メタ）アクリロニトリルを含むモノマー混合物の重合生成物として得られ得るスチレン−アクリレートコポリマー；並びにｉｉｉ）酢酸ビニル、エチレン、及び任意で他のコモノマーの重合生成物として得られ得るエチレン酢酸ビニルコポリマーに言及し得る。
【００４４】
ポリマーをバルク粉末形態で調製及び使用することができる。このような粉末は第２の成分の形成中に水に再分散する。アクロナル（Acronal）（登録商標）Ｓ  ４３０  Ｐ（BASF SE）が、好適な市販の再分散性スチレン−アクリレートコポリマー粉末の一例である。
【００４５】
しかしながら、ポリマーを水性媒体中の分散液として直接提供し、次いでその分散液を要求に応じて更なる水及び他の添加剤と混合することで、第２の成分を形成することが好ましい。このような分散液は、スチロポアー（Styropor）（登録商標）  Ｐ５５５（BASF Aktiengesellschaftから入手可能なスチレンホモポリマー）；スチレンブタジエンコポリマーについては、リパトン（Lipaton）  ＳＢ  ３０４０、リパトン  ＳＢ  ２７４０（Polymer Latex GmBH）、スタイロラックス（Styrolux）（登録商標）  ６８４  Ｄ（BASF Aktiengesellschaft）及びシントマー（Synthomer）  ２０Ｗ２０（Synthomer Chemie）；シントマー  ＶＬ  １０２８６及びシントマー  ９０２４（スチレン／ブタジエン／アクリロニトリルターポリマー、Synthomer Chemie）；スチレンアクリレートコポリマーについては、アルバーディンク（Alberdingk）（商標）  Ｈ  ５９５、アルバーディンク（商標）  ＡＳ  ６００２（両方ともAlberdingk Boley）、ロードパス（Rhodopas）  ＤＳ  ９１３（Rhodia）、アクロナル（登録商標）  ２９０Ｄ、アクロナル（登録商標）  Ｓ  ４００、アクロナル（登録商標）  ＤＳ  ５０１１（BASF Aktiengesellschaft）、ビンナパス（Vinnapas）（登録商標）    ＳＡＦ  ５４（Wacker Polymer Systems）、モビリス（Mowilith）（登録商標）  ＬＤＭ  ６１５９（Celanese）及びリパトン  ＡＥ  ４６２０（Polymer Latex GmBH）；並びにＢ６０Ａ（Rohm & Haasから入手可能な純粋なアクリレート分散液）等の既知の市販製品を用いて提供することができる。市販のラテックスポリマーの他の例としては、エアフレックス（AIRFLEX）（商標）  ＥＦ８１１（Air Productsから入手可能）；ＥＰＳ  ２５０５（EPS/CCAから入手可能）；並びにネオカー（NEOCAR）（商標）  ２３００、ネオカー（商標）  ８２０及びネオカー（商標）  ２５３５（Dow Chemical Co.から入手可能）が挙げられる。
【００４６】
代替的には水性分散液は、本明細書の下記に記載されるように適切なモノマー混合物を重合させることにより提供してもよい。Ｐ.Ａ. ローヴェル及び Ｍ.Ｓ.エル−アーサー編著「Emulsion Polymerization and Emulsion Polymers」（１９９７年、ジョン・ワイリー・アンド・サンズ、チチェスター、英国）は引用することにより本明細書の一部をなす。モノマー混合物には概して、（メタ）アクリロニトリル、アルキル（メタ）アクリレートエステル、（メタ）アクリル酸、ビニルエステル、及びビニルモノマーからなる群から選択される少なくとも１つの不飽和モノマーが含まれる。
【００４７】
好適なアクリル酸及びメタクリル酸のアルキルエステルは、Ｃ１〜Ｃ１４アルコール由来のアルキルエステルであり、その非限定的な例としては、（メタ）アクリル酸メチル；（メタ）アクリル酸エチル；（メタ）アクリル酸イソプロピル；（メタ）アクリル酸ブチル；（メタ）アクリル酸イソブチル；（メタ）アクリル酸ｎ−ペンチル；（メタ）アクリル酸ネオペンチル；（メタ）アクリル酸シクロヘキシル；（メタ）アクリル酸２−ヘキシル；（メタ）アクリル酸２−エチルヘキシル；（メタ）アクリル酸イソボルニル；（メタ）アクリル酸２−ヒドロキシエチル、（メタ）アクリル酸３−ヒドロキシプロピル、（メタ）アクリル酸４−ヒドロキシブチル、及びそのε−カプロラクトン付加物；並びにアルカンジオールのジ（メタ）アクリレートエスエル、例えば、１，６−ヘキサンジオールジアクリレートが挙げられる。
【００４８】
好適なビニルエステルとしては、酢酸ビニル、プロピオン酸ビニル、バーサチック酸ビニル及びラウリン酸ビニルが挙げられる。好適なビニルモノマーとしては、エチレン；プロペン；ブテン；イソブテン；１，３−ブタジエン；イソプレン；スチレン；α−メチルスチレン；ｔ−ブチルスチレン；ビニルトルエン；ジビニルベンゼン；複素環式ビニル化合物；及びハロゲン化ビニル、例えば、クロロプレンが挙げられる。好ましくは、ビニルモノマーとしては、エチレン、スチレン、ブタジエン及びイソプレンが挙げられる。
【００４９】
或る特定の実施形態において、モノマー混合物は、アルデヒド基又はケトン基を有するモノオレフィン不飽和モノマーであるカルボニルモノマーを含み得る。本発明のカルボニルモノマーにおけるモノオレフィン不飽和は、典型的には（メタ）アクリレート、（メタ）アクリルアミド、スチリル又はビニル官能基によってもたらされる。カルボニルモノマーは、アクロレイン；メタクロレイン；ビニルメチルケトン；ビニルエチルケトン；ビニルイソブチルケトン；ビニルアミルケトン；（メタ）アクリル酸ヒドロキシアルキルのアセトアセトキシエステル；ジアセトンアクリルアミド（ＤＡＡＭ）；ジアセトン（メタ）アクリルアミド；ホルミルスチロール；ジアセトン（メタ）アクリレート；アクリル酸アセトニル；アクリル酸２−ヒドロキシプロピル−酢酸アセチル；１，４−ブタンジオールアクリレートアセチルアセテート；及びそれらの混合物からなる群から選択されることが好ましい。
【００５０】
モノマー混合物の重合は水性媒体中において撹拌又は混合下で行うものとする。水性媒体の容量は得られるポリマーエマルションが所望の物理特性を呈するように調整される。これらのプロセスによって、固形分が４０重量％〜７０重量％の水性分散液が得られる。さらに、得られるエマルションがＶＯＣに準拠する場合、水性媒体中に存在する低級アルコール等の親水性共溶媒の量は最小限に抑えるべきである。概して、第２の成分中の水の量は約３０ｗｔ％〜６０ｗｔ％である。
【００５１】
通常、重合は２０℃〜１１０℃の温度で不活性ガス雰囲気下において又は少なくとも酸素の非存在下において行われる。適切な場合、従来のイオン性、非イオン性又は両性の乳化剤を重合バッチに添加することができ、該乳化剤は例えば、Ｍ. アッシュ及びＩ. アッシュ著「Handbook of Industrial Surfactants」第三版［シナプス・インフォメーション・リソーシズ・インク（Synapse Information Resources Inc）］に記載されている。
【００５２】
重合は、フリーラジカルを化学的開始剤、例えば、過硫酸カリウム及び過硫酸アンモニウムを含む過酸化化合物（peroxygen compounds）；過酸化水素；並びにクメンヒドロペルオキシド及びｔ−ブチルヒドロペルオキシドを含む有機ペルオキシド並びにヒドロペルオキシドにより生成するフリーラジカル乳化重合であることが好ましい。更に好適な開始剤は、例として、過酸化水素及び重金属塩；過酸化水素及び二酸化硫黄；又は過酸化水素及びメタ重亜硫酸ナトリウムが挙げられるグラフト結合水溶性酸化還元系であることが好ましい。開始剤は例えば、モノマーベースで０．０５重量％〜５重量％、好ましくは０．１重量％〜４重量％の量で使用される。フリーラジカル形成剤は乳化剤水溶液中に投入するか、又は重合中に複数回に分けて（in doses）添加することができる。ｔ−ブチル過酸化水素等の油溶性開始剤が好ましい。
【００５３】
乳化重合中に、モノマーを初めに取った混合物へと直接計量することができるか、又はモノマーを水性エマルション若しくはミニエマルションの形態で重合バッチに添加することができる。このために、上述の従来の乳化剤を使用してモノマーを水中に乳化させる。
【００５４】
適切な場合、形成するポリマーの分子量を低減する従来の調節剤を使用することができる。上記調節剤は、硫黄を結合形態で含有する有機化合物、例えば、メルカプタン、二硫化物及び多硫化物、チオカルボン酸及びジチオカルボン酸のエステル及び硫化物並びに硫化エノールであることが好ましい。ハロゲン化合物、アルデヒド、ケトン、ギ酸、エノールエーテル、エナミン、ヒドロキシルアミン、ハロゲン化炭化水素、アルコール、エチルベンゼン及びキシレンも調節剤として好適である。
【００５５】
配合物の第２の水性成分に分散されたポリマーを、必要に応じて下記のものの添加により安定化させることができる：ジョンクリル（JONCRYL）（登録商標）６７５及びジョンクリル（登録商標）６７８等のアルカリ溶解性ポリマー；アンモニア又はアミン等の窒素含有塩基；及び／又は無機金属塩基ＫＯＨ、ＣａＯＨ、ＮａＯＨ及びＬｉＯＨ等の窒素無含有塩基。
【００５６】
添加剤
本発明の二成分配合物に組み込むことができる添加剤としては、凝結変性剤；石膏水和膨張抑制剤；流動増進ポリマー；消泡剤；脱泡剤；レオロジー改質剤；反応性ポリマー；フィラー、特に炭酸カルシウム、粉砕ドロマイト、及び好ましくは粒度が３００ミクロン以下、例えば０．０５ミクロン〜３００ミクロンのシリカ細粒等の不活性無機フィラー；並びにそれらの混合物が挙げられるが、これらに限定されない。これらの添加剤はその二成分を共混合した後に配合物に添加することができるが、これは配合物の水硬性肥厚に起因して現実的ではない場合がある。そのため、これらの添加剤を二成分の共混合の前に一方又は両方の成分に導入することが好ましい。
【００５７】
上述の無機フィラーは、経済性の改善、収縮の低減又は強度の増大等のように多くの面において封止及び／又は接着配合物の特性を改善することができる。これらのフィラーは任意の成分ではあるが、配合物中に相当量、例えば配合物全体の最大３０重量％、又は５０重量％、又は更には７５重量％存在し得る。
【００５８】
凝結変性剤は、配合物に用いられる水硬性セメント質材料が水とブレンドされた場合に凝結するのにかかる時間を遅らせる又は早めるのに使用される。
【００５９】
石膏及びセメントに関して、好適な凝結遅延剤の例としては、重炭酸ナトリウム、タンパク質系アミノ酸ブレンド、クエン酸、並びにクエン酸、ホウ酸及び酒石酸の水溶性塩（特に一価金属塩）が挙げられる。これらの中でも、クエン酸三ナトリウムが好ましい。石膏凝結遅延剤は、配合物中に０．０５重量％〜０．１重量％の量で存在するのが好ましいが、好ましい量は、所望の凝結時間、及び存在する場合の任意の凝結促進剤の存在量に特に依存する。
【００６０】
石膏に適した凝結促進剤としては、微粉石膏、硫酸カリウム、硫酸亜鉛及び硫酸アルミニウムが挙げられる。これらの中でも微粉石膏が好ましい。使用する場合、石膏用の凝結促進剤は組成物中に、配合物の総重量ベースで０．０３ｗｔ％〜０．５ｗｔ％、好ましくは０．０３ｗｔ％〜０．０６ｗｔ％の量で存在するのが好ましい。凝結促進剤はとりわけ圧縮強度を改善するとともに、分離及び表面ブリード水（surface bleed water）を低減するのに使用される。
【００６１】
石膏水和膨張抑制剤は、石膏が水和した場合の石膏の膨張性を制限する働きがある。本発明の組成物における好ましい膨張抑制剤は硫酸カリウムである。使用する場合、石膏水和膨張抑制剤は、配合物中に配合物の重量ベースで０．１重量％〜０．４重量％、より好ましくは０．１重量％〜０．２５重量％の量で存在するのが好ましい。
【００６２】
第１の成分は、湿気硬化型反応性ポリマーを更に含んでいてもよい。好適なポリマーとしては、例えばメトキシシラン又はエトキシシラン等の加水分解性シラン基を有するポリオキシアルキレンが挙げられる。各シランは好ましくは、２つ又は３つの加水分解性基を有し、各ポリマー分子は好ましくは、２つ以上のシラン基を有する。ポリマーは２５℃での粘度が１０００ｍＰａ・ｓ〜１０００００ｍＰａ・ｓの液体であるのが好ましい。反応性ポリマーを希釈剤である可塑剤とともに送達することができる。好適な例としては、Ｋａｎｅｋａ  ＭＳポリマー、Ｗａｃｋｅｒ  Ｇｅｎｉｏｓｉｌ  ＳＴＰ−Ｅ、又はＨａｎｓｅ  ＳＴポリマーが挙げられる。
【００６３】
これらのポリマーの機能を補助するために、更なる添加剤を使用することができる。好適な添加剤としては、例えば水を捕捉するためのビニルトリメトキシシランが挙げられる。例えばEvonikのダイナシラン（Dynasylan）（登録商標）  アンモ（AMMO）等のアミノシランは、反応性ポリマーの反応速度及び製品の接着を改善することができる。例えばジ−オクチルスズビス２，４−ペンタンジオン等の触媒又はジシアンジアミド等の第三級アミンはこのポリマーの反応速度を増大させることができる。これらは全て、凝結時間、接着及び可塑剤移行の制限等の特性を改善するのに、セメント／可塑剤組成物に組み込むことができる。
【００６４】
反応性ポリマーは存在する場合、可塑剤に対して２ｗｔ％〜５０ｗｔ％の量で存在するのが好ましい。
【００６５】
使用する場合、消泡剤は、配合物中に配合物の総重量ベースで０．０５重量％〜０．２重量％、より好ましくは０．０６重量％〜０．０９重量％の量で存在するのが好ましい。好適な市販の消泡剤として、フォーマスター（Foamaster）（登録商標）ＣＮ（Geo Specialty Chemicals）を挙げることができる。
【００６６】
レオロジー改質剤は、水及び微細粒子の形成される混合物の表面へのブリードを低減するとともに、混合配合物の粘度及び均一性を増大させるために、本発明の配合物中に組み込むことができる。好適なレオロジー改質剤は概して、ピラノース環のヒドロキシル基に結合する修飾基を有する又は有しない高分子量の長鎖多糖類又はヘテロ多糖類等の擬塑性挙動を呈するレオロジー改質剤群に属するものである。例としては、キサンタンガム、デュータンガム（例えばCP Kelcoのケルコクリート（KelcoCrete）（登録商標）  ２００）及びセルロースエーテル（例えばDow Chemicalのメトセル（Methocel）（登録商標））が挙げられる。これらのバイオポリマーの代わりとして、メルビス（Melvis）（登録商標）及びスタービス（Starvis）（商標）（BASF Construction Chemicals）等の長鎖高分子量合成ポリマーを使用してもよい。
【００６７】
改質無機粘土系材料群のレオロジー改質剤も本明細書での使用に適していることが分かっている。これに関しては、オプティベント（Optibent）（商標）（Rockwood Additives）等のベントナイト型材料を具体的に挙げることができる。
【００６８】
さらに、塗布前、塗布中及び塗布後に配合物の挙動を最適化するために、ベルモドル（Bermodol）  ＰＵＲ  ２１３０（AkzoNobel Surface Chemistry）及びコラクラル（Collacral）  ＰＵ  ８０（BASF SE）等のポリウレタン増粘剤；レオレート（Rheolate）  ３１０（Elementis Specialties）等のポリエーテルポリオール系会合性増粘剤；並びにラテコール（Latekoll）（登録商標）  Ｄ（BASF SE）、ビスコアテックス（Viscoatex）（商標）、チキソール（Thixol）（商標）及びレオテック（Rheotech）（商標）（Arkema）等のアクリル系増粘剤もレオロジー改質剤として用いてもよい。
【００６９】
使用する場合、レオロジー改質剤は、配合物中に配合物の総重量ベースで０．０００５重量％〜５重量％、好ましくは０．００５重量％〜１．０重量％の量で存在する。最適量は接着剤を塗布する温度範囲において特定の添加剤が混合組成物に与える有効性及び増粘度に依存する。
【００７０】
更なる添加剤を本発明の配合物に、組成物のその使用目的に応じて使用することができることが当業者によって理解される。例としては、水浸透性を低減するためのElotexのＳｅａｌ  ８０等の分散性シリコーン及びワックス粉末；ElotexのＨＤ１５０１等の表面硬化剤；並びに乾燥層又は膜の色に作用する顔料が挙げられる。
【００７１】
方法
十分に確立された技法を用いて、水性成分を、水硬性バインダを含有する液体成分とブレンドすることができる。当然ながらブレンドは手動で行っても又はメカニカルミキサーを用いて行ってもよい。均質なブレンドは例えば、６００ｒｐｍ以上で操作可能な穿孔機を用いて得られる。メカニカルミキサーの利点は、ブレンド配合物を基体への塗布前に一定の又は制御されたせん断下で維持することができることである。
【００７２】
１つの好ましい実施形態では、水性成分と液体成分とを別々に個別のカートリッジに詰めるか、又は接着剤若しくはシーラントの技術分野において既知のツインチャンバーパッケージングに配する。これらの成分を押し出して、好ましくは各押出物をスタティックミキサーに通すことにより押し出し時に混合する。このようなブレンドの利点は、これらの成分の場合に正確な容量を量り取ることが容易であることである。さらにスタティックミキサーの使用により、操作者が手動で成分を混合する必要もなくなる。
【００７３】
ブレンド操作において、水と水硬性バインダとの比は、セメントの要求量及び所望の最終的な機械特性に従って調整される。当業者であれば、定常試験によって、バインダ、二成分の微細粒（fines）及び超微細粒（ultrafines）の量を関数として、誘導されるブレンドサンプルの圧縮強度の測定結果に従って所望の水の量を決定することができる。Ｗ／Ｂ比（ここでＷはブレンド中の水の量を表し、Ｂはブレンド中の水硬性バインダの総量を表す）は概して、０．１〜２．０、通例０．２〜１．５、好ましくは０．３〜１．０である。
【００７４】
セメント又はコンクリートの調製プロセスの一実施形態では、水の使用量は新たにブレンドした配合物１ｍ３当たり１２０ｌ〜４００ｌ又は２００ｌ〜３００ｌである。
【００７５】
全成分のブレンドにより、概して配合物の増粘がもたらされるが、これはブレンドをセルフレベリング性の稠度を有するようにすることができることから、必ず必要というわけではない。配合物がチキソトロピックであることから、接着剤のレオロジーはせん断の適用により制御することができる。機械的な又は手動の撹拌下で、配合物を塗布に適した粘度、概してブルックフィールド型粘度計（スピンドル６、１００ｒｐｍ）を用いて２５℃で測定して２００００ｍＰａ・ｓ〜６００００ｍＰａ・ｓ、好ましくは４００００ｍＰａ・ｓ〜５００００ｍＰａ・ｓに維持することができる。
【００７６】
配合物は塗布工程前に現場で短時間、通例１分〜１０分程度ブレンドする。当該技術分野で知られる通り、成形、塑造、鋳込、射出、揚水、押出又はカレンダー処理等の工程は、ブレンド工程と硬化工程又は塗布工程との間に行うことができる。これとは別に、概して、本発明の配合物を塗布要件に応じて広範な厚さに亘って塗布することができる。接着剤用途では、配合物は例えば、適切なツールを使用して０．１ｋｇ／ｍ２〜５ｋｇ／ｍ２、好ましくは０．５ｋｇ／ｍ２〜２．０ｋｇ／ｍ２の消費量で塗布することができる。
【００７７】
配合物のブレンドにせん断を適用する場合、該せん断を除くと、配合物が高速凝結し、それにより粘度が急速に増大する。当該技術分野で知られるように、防水薄膜等の建設材料を、新たに塗布する配合物層に敷き詰めるか又は押し付けることができる。このようにして、配合物は膜表面の良好な湿潤をもたらすとともに、良好な引張接着強度を急速に発生させることができることとなる。層表面からの水の蒸発により、皮膜（skin）が形成される場合がある。発生した皮膜が接着性を示すか否かを試験するために、塗布者（applicator）の指を接着層の表面に単純に押し付けて、その粘着性を評価することができる。
【００７８】
本発明の配合物を複数の目的に使用することができる。例えば、本発明の配合物は以下のものとして使用することができる：既存のコンクリート構造体の亀裂を補修するグラウト；骨材、パネル等を壁に接合させ、装飾効果をもたらす接着グラウト；外部曝露を受けるコンクリート構造体のための保護オーバーレイ；新たなセメントコンクリートを既存のコンクリートに接着させるボンドコート又は接着剤；未使用の（fresh）セメントコンクリートを鉄筋棒又は板に接着させるボンディング材；既存の又は新たなコンクリート、金属又は木質系のフローリング上の保護フローリングオーバーレイ又はコーティング；環境劣化を受ける石造及びコンクリートの建築ファサード又はスカルプチャーのための保護コーティング；例えばサンドイッチ型絶縁素子等の積層板のためのボンディング材。
【００７９】
塗布セメントは、その機械特性を改善するために凝結後に熱処理に曝すことができる。養生（curing）としても知られる凝結後処理は一般的に、２０℃〜９０℃、好ましくは６０℃〜９０℃の温度で行われる。処理温度は環境圧での水の沸点未満でなければならない。そのため凝結後の熱処理温度は一般的には１００℃未満であるが、熱処理が高圧で行われるオートクレーブにセメントを入れることにより、より高い養生温度を利用することができる。
【００８０】
凝結後の熱処理期間は６時間〜４日、例えば２日とすることができる。熱処理は、凝結後、概して凝結開始から少なくとも１日後に、好ましくは２０℃で１日〜７日エージングさせたセメントで開始する。さらに熱処理は、乾燥若しくは湿潤環境において、又は２つの環境を交互に繰り返すサイクル、例えば２４時間の湿潤環境での処理の後に２４時間の乾燥環境での処理に従って行うことができる。
【実施例】
【００８１】
これより下記の実施例を参照して本発明を説明する。
【００８２】
水硬性バインダを含む成分Ａについて、
Ｓｃｈｏｅｎｏｘ  ＳＥＺは、Schoenox GmbHから入手可能な水硬性バインダである。
ＲＭＥは、菜種油のメチルエステル又は「バイオディーゼル」である。
メザモル（登録商標）は、Lanxess Deutschland GmbHから入手可能なフェノールを有するアルキルスルホン酸エステルである。
Ｐ２０００Ｅは、Dow Chemicalから入手可能なポリプロピレングリコール（ＰＰＧ）である。
ハイドロシール（HYDROSEAL）（登録商標）  Ｇ３Ｈは、Total Petrochemicals USA, Incから入手可能な引火点が１３５℃のガス油型脂肪族炭化水素溶媒である。
【００８３】
これらの原材料を使用して、配合物ＬＣ１〜ＬＣ７の個々の成分（パートＡ）を下記の表１Ａに従って調製した。
【００８４】
【表１】
2015523312.tif 000002
【００８５】
水を含む成分Ｂには、下記の成分が使用される。固形分は典型値を表し、特定値は概して、典型値から２％以内である。
アクロナル（登録商標）  ７１６  Ｓは、BASFから入手可能なスチレン／アクリルコポリマー分散液（固形分５０％）である。
モビリス（登録商標）  ８８５０は、Clariantから入手可能な酢酸ビニル−エチレンコポリマー分散液（固形分６０％）である。
ウカー（UCAR）（商標）  ＤＥ  ４５４は、Dow Chemicalから入手可能なアクリルエマルション（固形分５１％）である。
リパトン（商標）  ＳＢ  ４５２０は、Synthomer S.r.l.から入手可能なカルボキシル化スチレン−ブタジエンコポリマーの微細分散した水性分散液（固形分５１％）である。
ベロール（Berol）（登録商標）  ＥＰ  ２５は、Akzo Nobel Surface Chemistry ABから入手可能なアルコールエトキシレート生成物型の非イオン性界面活性剤である。
ピグメントフェルタイラー（Pigmentverteiler）  ＮＬは、BASFから入手可能な色素分散液である。
ロシマ（ROCIMA）（登録商標）  ５２０Ｓ  ＢＩＯＣＩＤＥは、Rohm & Haas Biocidesから入手可能なクロロメチル−／メチルイソチアゾロン及びブロノポール系の防腐剤である。
【００８６】
これらの原材料を使用して、配合物ＬＣ１〜ＬＣ６の個々の成分（パートＢ）を下記の表１Ｂに従って調製した。
【００８７】
【表２】
2015523312.tif 000003
【００８８】
パートＡとパートＢとを表１Ｃで与えられる比で混合した。
【００８９】
【表３】
2015523312.tif 000004
【００９０】
各配合物それぞれの第１の部分を用いて、成分（Ａ、Ｂ）を、同様に表１Ｃに示される混合比に従って真空平板式混合機を使用して混合した。混合の直後に粘度を観察し、低粘度及びセルフレベリング又はチキソトロピックのいずれかと特定した。
【００９１】
次いで湿式混合物を浅いポリプロピレンジャー（深さ８．５ｍｍ、直径５０ｍ）に注ぐか又は同じ高さにし（leveled：レベリングし）、２４時間後に以下のことを観察した。
１．硬化（cure）状態：材料がジャーの底部にある固体であった場合、該材料は硬化（cured）していると考えられる。
２．収縮：表面が外見的に平らである場合、結果は「陥没なし」と考えられ、表面の僅かな陥没は「−」と表し、表面の重度の陥没は「−−」と表した。
３．硬度はショアＡ規格を用いて測定した。
４．表面の全体的な外観、特に乾燥亀裂の存在。
【００９２】
観察結果を下記の表２に記録する。
【００９３】
各配合物それぞれの第２の成分について、成分（Ａ、Ｂ）を２３℃で２１日間別々に貯蔵した。貯蔵後、各配合物の２つの成分（Ａ、Ｂ）を、表１に示した混合比に従って混合し、混合の２４時間後に上記の観察（１〜４）を行った。これらの試験結果も下記の表２に示す。
【００９４】
【表４】
2015523312.tif 000005
【００９５】
選択配合物に対して更に接着試験及び疲労試験を行った。
【００９６】
接着は絶縁サンドイッチパネルを使用して試験した：サンドイッチのコア材料は押出発泡ポリスチレンであった。第１のサンドイッチパネルはパネルの内面及び外面にａｌｕｚｉｎｃ被覆鋼薄膜を使用して調製して、第２のサンドイッチパネルはこれらの面にポリエステル被覆アルミニウム薄膜を使用して調製した。選択配合物を各薄膜とコアとの間に塗布した。塗布配合物によって接着した表面は２５×５０ｍｍとした。表面の薄膜とポリスチレンコアとの間の接着強度試験は、４日後及び７日後にＡＳＴＭ  Ｄ  １７８１に準拠して行った。試験結果を、ポリスチレンフォームの凝集破壊の程度を観察することにより判断した。１〜１０の尺度を使用し、１０はフォーム内の完全な凝集破壊を表すのに用い、１は接着破壊であり、フォームの極微細薄膜が接着剤上に残っている。結果を下記の表３に示す。
【００９７】
疲労試験では、サンドイッチ素子を、押出発泡ポリスチレンをコアに、非被覆アルミニウムを内面及び外面に、各試験配合物を塗布接着剤に使用して同様に調製した。フォームの寸法は１１５×２５×１２ｍｍ（Ｌ×Ｗ×Ｈ）であり、アルミニウムの寸法は１１５×２５×１．５ｍｍであり、接着剤は２３℃で７日間硬化させた。サンプルを点間距離が５０ｍｍの３点治具で評価し、曲げ幅は１ｍｍとし、１００００回行った。試験後、サンプルを亀裂及び接着喪失について調べた。疲労試験の結果も下記の表３に示す。
【００９８】
【表５】
2015523312.tif 000006
【００９９】
本明細書に記載される本発明の好ましい実施形態に対する様々な変更及び修正は、当業者にとって明らかであろう。このような変更及び修正は本発明の範囲を逸脱せずに、付随する利点を損なうことなく行うことができる。そのためこのような変更及び修正は添付の特許請求の範囲に含まれることが意図される。
【国際調査報告】
2015523312.tif 000007
2015523312.tif 000008
2015523312.tif 000009